Способ изготовления огнеупорных изделий из корундовой керамики

Способ изготовления изделий из корундовой керамики, при котором приготавливают формовочную смесь, содержащую электрокорундовые фракции 0,01-3,0 мм, реактивный глинозем, осуществляют ее сухое перемешивание и гомогенизацию при непрерывном помешивании, формование осуществляют методом вибролитья с приложением виброколебаний по вертикальным и горизонтальным осям пресс-формы, после которого полученную заготовку подвергают воздушному твердению, сушат в печке и обжигают при температурах 1500-1550°C, отличающийся тем, что первоначально изготавливают нанодисперсное технологическое связующее на основе оксида алюминия, полученное из сплава Д16 методом химического диспергирования, и вводят его в формовочную смесь, содержащую электрокорунд при соотношении фракций 0,5÷3 мм к 0,01÷0,5 мм, равном 4:3, глинозем реактивный тонкодисперсный, и воду при следующем соотношении, масс. %:
электрокорунд
68÷72
глинозем реактивный тонкодисперсный
25÷29
нанодисперсное технологическое связующее на основе оксида алюминия
1÷6
вода сверх массы
6÷10,
при этом осуществляют сухое перемешивание сначала фракций электрокорунда, отдельно изготовленное нанодисперсное технологическое связующее на основе оксида алюминия с глиноземом реактивным тонкодисперсным, после чего в полученную смесь добавляют фракционированный электрокорунд, увлажняют водой и гомогенезируют.